(57)【要約】【課題】耐候性に優れ表面変色を抑制できるとともに、良好なエッチング性を有し、エッチング後の断面形状を順テーパ形状とすることができる保護膜を成膜可能な保護膜形成用スパッタリングターゲット、および、この保護膜形成用スパッタリングターゲットによって成膜された保護膜を備えた積層配線膜を提供する。【解決手段】Ｃｕ配線膜の片面または両面に保護膜を成膜する際に使用される保護膜形成用スパッタリングターゲットであって、Ａｌを８．０質量％以上１１．０質量％以下、Ｆｅを３．０質量％以上５．０質量％以下、Ｎｉが０．５質量％以上２．０質量％以下、Ｍｎを０．５質量％以上２．０質量％以下、残部がＣｕと不可避不純物とからなる。また、Ｃｕ配線膜１１と、このＣｕ配線膜１１の片面または両面に形成された保護膜１２と、を備えた積層配線膜１０であって、保護膜１２が、上述の保護膜形成用スパッタリングターゲットを用いて成膜されている。【選択図】図１
2014156621.tif 000002
【特許請求の範囲】
【請求項１】
Ｃｕ配線膜の片面または両面に保護膜を成膜する際に使用される保護膜形成用スパッタリングターゲットであって、
Ａｌを８．０質量％以上１１．０質量％以下、Ｆｅを３．０質量％以上５．０質量％以下、Ｎｉが０．５質量％以上２．０質量％以下、Ｍｎを０．５質量％以上２．０質量％以下、残部がＣｕと不可避不純物とからなることを特徴とする保護膜形成用スパッタリングターゲット。
【請求項２】
Ｃｕ配線膜と、このＣｕ配線膜の片面または両面に形成された保護膜と、を備えた積層配線膜であって、
前記保護膜が、請求項１に記載の保護膜形成用スパッタリングターゲットによって成膜されたことを特徴とする積層配線膜。
【発明の詳細な説明】
【技術分野】
【０００１】
本発明は、銅または銅合金からなるＣｕ配線膜を保護する保護膜を形成する際に用いられる保護膜形成用スパッタリングターゲット、および、この保護膜形成用スパッタリングターゲットによって成膜された保護膜を備えた積層配線膜に関するものである。
【背景技術】
【０００２】
従来、液晶や有機ＥＬパネルなどのフラットパネルディスプレイや、タッチパネル等の配線膜としてＡｌが広く使用されている。最近では、配線膜の微細化（幅狭化）および薄膜化が図られており、従来よりも比抵抗の低い配線膜が求められている。
上述の配線膜の微細化および薄膜化にともない、Ａｌよりも比抵抗の低い材料である銅または銅合金を用いた配線膜が提供されている。
【０００３】
しかし、比抵抗の低い銅または銅合金からなるＣｕ配線膜は、湿度を有する雰囲気中で変色しやすいといった問題があった。なお、耐候性を向上させるために、添加元素を多く含有する銅合金を用いた場合には、比抵抗が上昇してしまう。
そこで、例えば特許文献１には、Ｃｕ配線膜の上に、Ｎｉ−Ｃｕ−（Ｃｒ，Ｔｉ）合金からなる保護膜を形成した積層膜、及び、この保護膜を形成するためのスパッタリングターゲットが提案されている。この保護膜は、銅よりも耐候性が高いことから、大気中で保管しても表面の変色を抑制することが可能となる。
【先行技術文献】
【特許文献】
【０００４】
【特許文献１】特開２０１２−１９３４４４号公報
【発明の概要】
【発明が解決しようとする課題】
【０００５】
ところで、銅または銅合金からなるＣｕ配線膜をエッチングによってパターニングする場合には、塩化鉄を含むエッチング液が使用される。上述のＮｉ−Ｃｕ−（Ｃｒ，Ｔｉ）合金からなる保護膜を有する積層膜を、塩化鉄を含むエッチング液でエッチングした場合には、保護膜の一部が未溶解となって残渣として残存することがあった。この残渣により、配線間が短絡するおそれがあることから、配線膜として使用することが困難であった。
【０００６】
また、Ｃｒを含有した場合には、エッチング後の廃液にＣｒが含有されることになり、廃液処理にコストが掛かるといった問題があった。
さらに、比較的高価なＮｉを３５質量％以上８４．５質量％以下と多く含有していることから、スパッタリングターゲットおよび積層膜の製造コストが増加するといった問題があった。
【０００７】
また、基板上に形成した上述の積層膜をエッチングした場合、エッチング後の配線断面の形状が、矩形状または基板側に向かって細る逆テーパ形状となることがあった。このように、エッチング後の配線断面の形状が矩形状または逆テーパ形状になった場合には、Ｃｕ配線膜の縁部にボイドと呼ばれる欠陥が発生し、積層を重ねていくうちに断線を誘発し、歩留および品質の低下が起こるおそれがあった。
【０００８】
この発明は、前述した事情に鑑みてなされたものであって、耐候性に優れ表面変色を抑制できるとともに、良好なエッチング性を有し、基板上に形成した積層膜のエッチング後の断面形状が基板側に向けて太る順テーパ形状となりボイドの発生を抑制することができる保護膜を成膜可能な保護膜形成用スパッタリングターゲット、および、この保護膜形成用スパッタリングターゲットによって成膜された保護膜を備えた積層配線膜を提供することを目的とする。
【課題を解決するための手段】
【０００９】
上記の課題を解決するために、本発明の保護膜形成用スパッタリングターゲットは、Ｃｕ配線膜の片面または両面に保護膜を成膜する際に使用される保護膜形成用スパッタリングターゲットであって、Ａｌを８．０質量％以上１１．０質量％以下、Ｆｅを３．０質量％以上５．０質量％以下、Ｎｉを０．５質量％以上２．０質量％以下、Ｍｎを０．５質量％以上２．０質量％以下、残部がＣｕと不可避不純物とからなることを特徴としている。
【００１０】
このような構成とされた本発明の保護膜形成用スパッタリングターゲットにおいては、Ａｌを８．０質量％以上１１．０質量％以下、Ｆｅを３．０質量％以上５．０質量％以下、Ｎｉが０．５質量％以上２．０質量％以下、Ｍｎを０．５質量％以上２．０質量％以下、残部がＣｕと不可避不純物とからなるＣｕ基合金とされていることから、形成された保護膜を、塩化鉄を含むエッチング液でエッチングした場合であってもＣｕ配線膜と同等にエッチングされることになり、未溶解の残渣の発生を抑制することが可能となる。さらに、エッチング後の配線断面の形状を順テーパ形状とすることが可能となる。
また、Ｎｉの含有量が０．５質量％以上２．０質量％以下と少ないことから、このスパッタリングターゲットおよび保護膜の製造コストを大幅に削減することができる。
【００１１】
本発明の積層配線膜は、Ｃｕ配線膜と、このＣｕ配線膜の片面または両面に形成された保護膜と、を備えた積層配線膜であって、前記保護膜が、上述の保護膜形成用スパッタリングターゲットによって成膜されたことを特徴としている。
【００１２】
このような構成とされた本発明の積層配線膜においては、上述の組成とされた保護膜形成用スパッタリングターゲットによって成膜された保護膜を有しているので、耐候性が向上し、大気中に保管した場合であっても、変色を抑制することができる。
また、保護膜がＣｕ基合金で構成されることになるため、塩化鉄を含むエッチング液でエッチングした場合であっても未溶解の残渣の発生を抑制することが可能となる。また、エッチング後の配線断面の形状を順テーパ形状とすることができ、ボイドの発生を抑制することが可能となる。
さらに、Ｃｒを有していないことから、エッチング後の廃液処理を低コストで行うことができる。さらに、Ｎｉの含有量が０．５質量％以上２．０質量％以下と少ないことから、積層配線膜の製造コストを大幅に削減することができる。
【発明の効果】
【００１３】
以上のように、本発明によれば、耐候性に優れ表面変色を抑制できるとともに、良好なエッチング性を有し、エッチング後の断面形状が順テーパ形状となりボイドの発生を抑制することができる保護膜を成膜可能な保護膜形成用スパッタリングターゲット、および、この保護膜形成用スパッタリングターゲットによって成膜された保護膜を備えた積層配線膜を提供することができる。
【図面の簡単な説明】
【００１４】
【図１】本発明の一実施形態である積層配線膜の断面説明図である。
【図２】従来例１０１の積層配線膜におけるエッチング後の断面観察結果を示す写真である。
【図３】本発明例１０１の積層配線膜におけるエッチング後の断面観察結果を示す写真である。
【発明を実施するための形態】
【００１５】
以下に、本発明の一実施形態である保護膜形成用スパッタリングターゲット、および、積層配線膜について説明する。
【００１６】
本実施形態である保護膜形成用スパッタリングターゲットは、銅または銅合金からなるＣｕ配線膜の上に保護膜を成膜する際に使用されるものである。
この保護膜形成用スパッタリングターゲットは、Ａｌを８．０質量％以上１１．０質量％以下、Ｆｅを３．０質量％以上５．０質量％以下、Ｎｉが０．５質量％以上２．０質量％以下、Ｍｎを０．５質量％以上２．０質量％以下、残部がＣｕと不可避不純物とからなる組成を有している。
なお、この保護膜形成用スパッタリングターゲットは、鋳造、熱間圧延、熱処理、機械加工といった工程を経て製造される。
【００１７】
以下に、本実施形態である保護膜形成用スパッタリングターゲットの組成を上述のように規定した理由について説明する。
【００１８】
（Ａｌ：８．０質量％以上１１．０質量％以下）
Ａｌは、スパッタ膜の耐食性を改善する作用効果を有する元素である。Ａｌを含有することでスパッタ膜の耐食性の改善が可能となる。
ここで、Ａｌの含有量が８．０質量％未満の場合には、スパッタ膜の耐食性が十分に向上せず、恒温恒湿試験で変色が発生するおそれがある。一方、Ａｌの含有量が１１．０質量％を超えた場合には、熱間加工性が低下するため、スパッタリングターゲットを製造する際に熱間加工割れが発生するおそれがある。
このような理由から、Ａｌの含有量を、８．０質量％以上１１．０質量％以下の範囲内に設定している。  
【００１９】
（Ｆｅ：３．０質量％以上５．０質量％以下）
Ｆｅは、エッチング後の配線断面の形状を順テーパ形状とする作用効果を有する。ここで、Ｆｅの含有量が３．０質量％未満の場合には、配線断面の形状を順テーパ形状にする作用効果が十分に向上せず、エッチング後の配線断面の形状が逆テーパ形状や矩形状となり、ボイドが発生するおそれがある。一方、Ｆｅの含有量が５．０質量％を超えた場合には、スパッタ膜の耐食性に悪影響を及ぼし、恒温恒湿試験で変色が発生するおそれがある。
このような理由から、Ｆｅの含有量を、３．０質量％以上５．０質量％以下の範囲内に設定している。
【００２０】
（Ｎｉ：０．５質量％以上２．０質量％以下）
Ｎｉは、鋳塊の熱間加工性を改善する効果を有する元素である。Ｎｉを含有することにより、スパッタリングターゲットを製造する際に、熱間加工割れの発生を抑制することが可能となる。
ここで、Ｎｉの含有量が０．５質量％未満の場合には、熱間加工性が十分に向上せず、熱間加工割れを十分に抑制することができないおそれがある。一方、Ｎｉの含有量が２．０質量％を超えた場合には、熱間加工性を改善する効果のさらなる向上は見込めない。さらに、高価なＮｉの含有量の増加によって製造コストが増加する。
このような理由から、Ｎｉの含有量を、０．５質量％以上２．０質量％以下の範囲内に設定している。
【００２１】
（Ｍｎ：０．５質量％以上２質量％以下）
Ｍｎは、溶湯の流動性、熱間加工性を向上させる作用効果を有する元素である。Ｍｎの添加により、鋳造欠陥の発生を抑制し、スパッタリングターゲットを製造する際に、熱間加工時の割れの発生を抑制することが可能となる。
ここで、Ｍｎの含有量が０．５質量％未満の場合には、溶湯の流動性、熱間加工性を向上させることができないおそれがある。一方、Ｍｎの含有量が２質量％を超えた場合には、熱間加工性を改善する効果のさらなる向上は見込めない。
このような理由から、Ｍｎの含有量を、０．５質量％以上２質量％以下の範囲内に設定している。
【００２２】
次に、本実施形態である積層配線膜１０について説明する。
本実施形態である積層配線膜１０は、図１に示すように、基板１の上に成膜されたＣｕ配線膜１１と、Ｃｕ配線膜１１の上に成膜された保護膜１２と、を備えている。
ここで、基板１は、特に限定されるものではないが、フラットパネルディスプレイやタッチパネル等においては、光を透過可能なガラス、樹脂フィルム等からなるものが用いられている。
【００２３】
Ｃｕ配線膜１１は、銅または銅合金で構成されており、その比抵抗が４．０μΩｃｍ以下（温度２５℃）とされていることが好ましい。本実施形態では、Ｃｕ配線膜１１は、純度９９．９９質量％以上の無酸素銅で構成されており、比抵抗が３．５μΩｃｍ以下（温度２５℃）とされている。なお、このＣｕ配線膜１１は、純度９９．９９質量％以上の無酸素銅からなるスパッタリングターゲットを用いて成膜されている。
また、このＣｕ配線膜１１の厚さＡは、５０ｎｍ≦Ａ≦８００ｎｍの範囲内とすることが好ましく、さらには、１００ｎｍ≦Ａ≦３００ｎｍの範囲内とすることが好ましい。
【００２４】
保護膜１２は、本実施形態である保護膜形成用スパッタリングターゲットを用いて成膜されたものであり、上述した保護膜形成用スパッタリングターゲットと同様の組成を有している。
この保護膜１２の厚さＢは、５ｎｍ≦Ｂ≦１００ｎｍの範囲内とすることが好ましく、さらには、１０ｎｍ≦Ｂ≦５０ｎｍの範囲内とすることが好ましい。
また、Ｃｕ配線膜１１の厚さＡと保護膜１２の厚さＢとの比Ｂ／Ａは、０．０２＜Ｂ／Ａ＜１．０の範囲内であることが好ましく、さらには、０．１＜Ｂ／Ａ＜０．３の範囲内とすることが好ましい。
【００２５】
以上のような構成とされた本実施形態である保護膜形成用スパッタリングターゲットおよび積層配線膜１０においては、上述のように、Ａｌを８．０質量％以上１１．０質量％以下、Ｆｅを３．０質量％以上５．０質量％以下、Ｎｉを０．５質量％以上２．０質量％以下、Ｍｎを０．５質量％以上２．０質量％以下、残部がＣｕと不可避不純物とからなる組成を有しており、Ｃｕ基合金とされていることから、塩化鉄を含むエッチング液でエッチングした場合であっても、良好にエッチングすることができ、未溶解の残渣の発生を抑制することが可能となる。
【００２６】
また、保護膜形成用スパッタリングターゲットおよび保護膜１２が、Ａｌを上述の範囲で含有しているので、耐候性が向上し、積層配線膜１０の表面変色を確実に抑制することができる。
さらに、保護膜形成用スパッタリングターゲットおよび保護膜１２が、Ｃｒを有していないことから、エッチング後の廃液処理を低コストで行うことができる。
【００２７】
また、Ｆｅを上述の範囲で含有しているので、エッチングによって得られた配線断面の形状が順テーパ形状になり、ボイドの発生を抑制することができる。
さらに、Ｎｉの含有量が０．５質量％以上２．０質量％以下と少ないことから、保護膜形成用スパッタリングターゲットおよび積層配線膜１０の製造コストを大幅に削減することができる。
さらに、ＮｉおよびＭｎをそれぞれ上述の範囲で含有しているので、熱間加工性が優れており、本実施形態である保護膜形成用スパッタリングターゲットを良好に製造することができる。
【００２８】
また、本実施形態では、Ｃｕ配線膜１１は、銅または銅合金で構成されており、その比抵抗が４．０μΩｃｍ以下（温度２５℃）とされており、さらに具体的には、比抵抗が３．５μΩｃｍ以下（温度２５℃）の無酸素銅で構成され、Ｃｕ配線膜１１の厚さＡが５０ｎｍ≦Ａ≦８００ｎｍの範囲内とされているので、このＣｕ配線膜１１によって通電を良好に行うことができる。
さらに、本実施形態では、保護膜１２の厚さＢが５ｎｍ≦Ｂ≦１００ｎｍの範囲内とされており、Ｃｕ配線膜１１の厚さＡと保護膜１２の厚さＢとの比Ｂ／Ａが、０．０２＜Ｂ／Ａ＜１．０の範囲内とされているので、Ｃｕ配線膜１１の変色を確実に抑制することができるとともに、良好なエッチング性を確保することができる。
【００２９】
以上、本発明の実施形態について説明したが、本発明はこれに限定されることはなく、その発明の技術的思想を逸脱しない範囲で適宜変更可能である。
例えば、本実施形態では、基板の上に積層配線膜を形成した構造を例に挙げて説明したが、これに限定されることはなく、基板の上にＩＴＯ膜、ＡＺＯ膜等の透明導電膜を形成し、その上に積層配線膜を形成してもよい。
【００３０】
また、Ｃｕ配線膜を、純度９９．９９質量％以上の無酸素銅で構成したものとして説明したが、これに限定されることはなく、例えばタフピッチ銅等の純銅や少量の添加元素を含有する銅合金で構成したものであってもよい。
【実施例】
【００３１】
以下に、本発明に係る保護膜形成用スパッタリングターゲットおよび積層配線膜の作用効果について評価した評価試験の結果について説明する。
【００３２】
＜Ｃｕ配線膜形成用純銅ターゲット＞
純度９９．９９質量％の無酸素銅の鋳塊を準備し、この鋳塊に対して８００℃で熱間圧延、歪取焼鈍、機械加工を行い、外径：１００ｍｍ×厚さ：５ｍｍの寸法を有するＣｕ配線膜形成用純銅ターゲットを作製した。
次に、無酸素銅製バッキングプレートを用意し、この無酸素銅製バッキングプレートに前述のＣｕ配線膜形成用純銅ターゲットを重ね合わせ、温度：２００℃でインジウムはんだ付けすることによりバッキングプレート付きターゲットを作製した。
【００３３】
＜保護膜形成用スパッタリングターゲット＞
溶解原料として、無酸素銅（純度９９．９９質量％）、アルミニウム（純度９９．９９質量％）、工業用純鉄（純度９９質量％）、低カーボンニッケル（純度９９．９質量％）、電解金属マンガン（純度９９．９質量％）、を準備し、これらの溶解原料を高純度グラファイトるつぼ内で高周波溶解し、表１に示される組成を有する溶湯に成分を調整した後、冷却されたカーボン鋳型に鋳造し、５０×５０×３０ｍｍ厚の大きさの鋳塊を得た。
次いで、鋳塊に対して、圧下率約１０％で１０ｍｍ厚まで８００℃で熱間圧延し、表面の酸化物や疵を面削で除去した後、歪取焼鈍した。得られた圧延板の表面を機械加工して、外径：１００ｍｍ、厚さ：５ｍｍの寸法を有する本発明例１〜２３および比較例１〜６の保護膜形成用スパッタリングターゲットを作製した。さらに、従来例１として、Ｎｉ：６４．０質量％、Ｔｉ：４．０質量％、残部がＣｕおよび不可避不純物からなるスパッタリングターゲットを準備した。
次に、無酸素銅製バッキングプレートを用意し、この無酸素銅製バッキングプレートに得られた保護膜形成用スパッタリングターゲットを重ね合わせ、温度：２００℃でインジウムはんだ付けすることによりバッキングプレート付きターゲットを作製した。
ここで、本発明例１〜２３および比較例１〜６の保護膜形成用スパッタリングターゲットにおいては、熱間圧延時に割れの有無を確認した。結果を表１に併せて示す。
【００３４】
＜積層配線膜＞
Ｃｕ配線膜形成用純銅ターゲットをガラス基板（縦：２０ｍｍ、横：２０ｍｍ、厚さ：０．７ｍｍの寸法を有するコーニング社製１７３７のガラス基板）との距離が７０mmとなるようにスパッタ装置内にセットし、電源：直流方式、スパッタパワー：１５０Ｗ、到達真空度：５×１０−５Ｐａ、雰囲気ガス組成：純Ａｒ、スパッタガス圧：０．６７Ｐａ、基板加熱：なし、の条件でスパッタリングを実施し、ガラス基板の表面に、厚さ：１５０ｎｍを有するＣｕ配線膜を形成した。
これに引き続き、同条件で、表１に記載した保護膜形成用スパッタリングターゲットを用いてスパッタリングを実施し、Ｃｕ配線膜の上に、厚さ：３０ｎｍの保護膜を形成した。これにより、表２に示される本発明例１０１〜１２３および比較例１０１〜１０６の積層配線膜を形成した。
なお、従来例１０１として、上述した従来例１のスパッタリングターゲットを用いて、Ｃｕ配線膜の上に保護膜を成膜した積層配線膜を作製した。
【００３５】
＜密着性＞
ＪＩＳ−Ｋ５４００に準じ、１ｍｍ間隔で積層配線膜に碁盤目状に切れ目を入れた後、３Ｍ社製スコッチテープで引き剥がし、ガラス基板中央部の１０ｍｍ角内でガラス基板に付着していた積層配線膜の面積％を測定する碁盤目付着試験を実施した。３Ｍ社製スコッチテープで引き剥がした後でも付着していた積層配線膜の面積％が９９％以上のものを「ＯＫ」、面積％が９９％未満のものを「ＮＧ」とした。評価結果を表２に示す。
【００３６】
＜耐候性＞
恒温恒湿試験（６０℃、相対湿度９０％で２５０時間暴露）を行い、目視で積層配線膜表面の変化の有無を確認した。変色が認められたものを「ＮＧ」、変色が確認できなかったものを「ＯＫ」とした。評価結果を表２に示す。
【００３７】
＜エッチング残渣、配線断面の形状＞
ガラス基板上に成膜した積層配線膜に、フォトレジスト液（東京応化工業株式会社製：ＯＦＰＲ−８６００ＬＢ）を塗布、感光、現像して、３０μmのラインアンドスペースでレジスト膜形成し、液温３０℃±１℃に保持した４％ＦｅＣｌ３水溶液に浸漬して積層配線膜をエッチングして配線を形成した。
この配線の断面を、Ａｒイオンビームを用い、遮蔽板から露出した試料に対して垂直にビームを当て、イオンエッチングを行い、得られた断面を二次電子顕微鏡で観察し、エッチング残渣の有無と、配線断面の形状を調べた。図２，図３は、ガラス基板、Ｃｕ配線膜、保護膜、レジストが積層された積層配線膜をエッチングした後の断面を示している。図２は、従来例１０１のエッチング後の断面観察結果であり、図３は本発明例１０１のエッチング後の断面観察結果となっている。ここで、図２は残渣が認められる例であり、ガラス基板と残渣との間はエッチングにより空隙が形成されている。残渣のあったものを有、残渣が認められなかったものを無として評価した。また、配線の断面の形状より、順テーパ形状と逆テーパ形状に評価した。これらの評価結果を表２に示す。
【００３８】
＜エッチングレート＞
保護膜形成用スパッタリングターゲットを用いて前述と同じ条件でスパッタリングを実施し、前述のガラス基板上に、厚さ：１５０ｎｍの保護膜を形成した。この保護膜単層のみを成膜したガラス基板を、液温３０℃±１℃に保持した４％ＦｅＣｌ３水溶液に浸漬して保護膜をエッチングし、目視観察により保護膜がなくなるまでの時間を測定してエッチングレートを求めた。この評価結果を表２に示す。
【００３９】
【表１】
2014156621.tif 000003
【００４０】
【表２】
2014156621.tif 000004
【００４１】
Ａｌの含有量が本発明の範囲よりも少ない比較例１のスパッタリングターゲットを用いた比較例１０１においては、耐候性が不十分であった。
Ａｌの含有量が本発明の範囲よりも多い比較例２のスパッタリングターゲットにおいては、スパッタリングターゲット製造時に熱間加工割れが生じた。
Ｆｅの含有量が本発明の範囲よりも少ない比較例３のスパッタリングターゲットを用いた比較例１０３においては、エッチング後の配線断面の形状が逆テーパ形状となっていた。
Ｆｅの含有量が本発明の範囲よりも多い比較例４のスパッタリングターゲットを用いた比較例１０４においては、耐候性が不十分であった。
Ｎｉの含有量が本発明の範囲よりも少ない比較例５のスパッタリングターゲットにおいては、スパッタリングターゲット製造時に熱間加工割れが生じた。
Ｍｎの含有量が本発明の範囲よりも少ない比較例６のスパッタリングターゲットにおいては、スパッタリングターゲット製造時に熱間加工割れが生じた。
【００４２】
また、Ｎｉ−Ｔｉ−Ｃｕからなる従来例１及び従来例１０１においては、エッチング残渣が認められた。また、エッチングレートも遅くなっていた。エッチング性に劣ることが確認された。また、エッチング後の配線断面の形状が逆テーパ形状となっていた。
【００４３】
これに対して、本発明例１〜２３及び本発明例１０１〜１２３においては、熱間圧延性、密着性及び耐候性が良好であった。また、エッチング残渣も無く、エッチングレートも十分であった。さらに、エッチング後の配線断面の形状が順テーパ形状となっていた。
【００４４】
以上のことから、本発明例によれば、耐候性に優れ表面変色を抑制できるとともに、良好なエッチング性を有し、エッチング後の断面形状が順テーパ形状となりボイドの発生を抑制することができる保護膜を成膜可能な保護膜形成用スパッタリングターゲット、および、この保護膜形成用スパッタリングターゲットによって成膜された保護膜を備えた積層配線膜を提供できることが確認された。
【符号の説明】
【００４５】
１    基板
１０  積層配線膜
１１  Ｃｕ配線膜
１２  保護膜
【図１】
2014156621.tif 000005
【図２】
2014156621.tif 000006
【図３】
2014156621.tif 000007